СПОСОБ ПОЛУЧЕНИЯ НАНОСТРУКТУРИРОВАННЫХ МИКРОПРОВОДОВ

Способ получения наноструктурированных микропроводов, включающий размещение навески (1) жилообразующего материала внутри стеклянной трубки (2), расплавление трубки с навеской в поле высокочастотного индуктора (3), формирование микрованны, вытягивание из нее капилляра (4), заполненного жилообразующим материалом, и создание фронта кристаллизации жилы (5), отличающийся тем, что, с целью получения особо тонкого (диаметром менее 3 мкм) наноструктурированного микропровода (6) длиной не менее 1000 м со стабильным химическим составом по длине над расплавленной навеской металла (1) массой 3-5 г дополнительно в поле автономного индуктора (7) помещается стеклянная трубка (8) меньшего диаметра того же химического состава, что и трубка с навеской металла (9) массой 1-2 г из материала, аналогичного навеске (1), при этом оба индуктора (3) и (7) включаются одновременно, расплавляя навески (1) и (9) после чего производится вытягивание микропровода из навески (1), затем по мере расходования навески (1) до объема, составляющего 70% от начального, производится увеличение мощности индуктора (7) до значения, позволяющего навеске (9), преодолев вязкость стеклянной трубки (8), отделиться от нее и соединиться с навеской (1), не вызывая возмущения процесса литья и обеспечивая пополнение ее объема до исходного состояния, что в свою очередь, обеспечивает устойчивое протекание процесса получения литых микропроводов со стабильными по длине химическим составом.